(57)【要約】【課題】薄帯の脆性破壊の発生を抑制し、かつ脆性材料の薄帯が巻回された巻磁心の占積率の低下を抑制する。【解決手段】磁心の製造方法は、薄帯を外型枠の内周面側に対して繰り出すことによって、薄帯を外型枠の内周面に沿わせて巻回し、外型枠の内側に薄帯の巻磁心を形成することと、巻磁心を熱処理し、巻磁心の歪を取ることと、を含む。【選択図】図４
2018081998.tif 000002
【特許請求の範囲】
【請求項１】
薄帯を外型枠の内周面側に対して繰り出すことによって、前記薄帯を前記外型枠の内周面に沿わせて巻回し、前記外型枠の内側に前記薄帯の巻磁心を形成することと、
前記巻磁心を熱処理し、前記巻磁心の歪を取ることと、を含む磁心の製造方法。
【請求項２】
前記巻磁心を形成することは、
前記薄帯が巻き取られたロール状の元材料を前記外型枠の内側に配置することと、
前記ロール状の元材料を回転させて前記薄帯を前記ロール状の元材料から繰り出すことで、前記薄帯を前記外型枠の内周面に沿わせて巻回することと、を含む請求項１に記載の磁心の製造方法。
【請求項３】
前記外型枠の周方向に垂直な幅方向から見た前記外型枠の内周面の形状は、円形状、楕円状、又は長円状である、請求項１または請求項２に記載の磁心の製造方法。
【請求項４】
前記熱処理よりも前に、前記巻磁心を矩形枠状に成形することを含む、請求項１から請求項３のいずれか一項に記載の磁心の製造方法。
【請求項５】
前記外型枠は、前記巻磁心の外周の長さを制限し、かつ変形可能な材質で形成され、
前記巻磁心を前記矩形枠状に成形することは、前記巻磁心の外周面を前記外型枠で支持した状態で、前記巻磁心を前記外型枠とともに変形させることを含む、請求項４に記載の磁心の製造方法。
【請求項６】
前記熱処理よりも前に、前記巻磁心の内側に内型枠を配置し、前記巻磁心と前記内型枠とを押し合わせることを含む請求項１から請求項５のいずれか一項に記載の磁心の製造方法。
【請求項７】
前記内型枠は、複数のパーツに分割可能であり、前記巻磁心の内側で前記複数のパーツが組み立てられることで前記巻磁心の内側に配置される、請求項６に記載の磁心の製造方法。
【請求項８】
前記複数のパーツは、
互いに対向して前記巻磁心の内側に配置される一対の第１側板と、
前記一対の第１側板の間に挿入され、前記一対の第１側板と係合する第２側板と、を含み、
前記第１側板と前記第２側板との係合部は、前記巻磁心の周方向に垂直な幅方向に対して傾斜している、請求項７に記載の磁心の製造方法。
【請求項９】
前記熱処理よりも前に、前記巻磁心の内周面と外周面とを相対的に回転させ、前記巻磁心を締め込むことを含む、請求項１から請求項８のいずれか一項に記載の磁心の製造方法。
【請求項１０】
前記熱処理よりも前に、前記巻磁心の内側に透磁性を有する補強材を取り付けることを含み、
前記補強材は、前記巻磁心とともに熱処理されて前記磁心の一部を構成する、請求項１から請求項９のいずれか一項に記載の磁心の製造方法。
【発明の詳細な説明】
【技術分野】
【０００１】
本発明は、磁心の製造方法に関する。
【背景技術】
【０００２】
磁心は、トランスやモータなど電気−磁気変換を利用する製品に広く用いられており、鉄損によるエネルギーロスが少ないことが期待される。鉄損が低いなどの優れた軟磁気特性を有する磁心の材料として、例えば、極薄けい素鋼板，６．５％けい素鋼板，アモルファス合金などがある。
【０００３】
磁心は、例えば、アモルファス状態の合金が所定の形状に成形された成形体を焼鈍熱処理することで製造される。この成形体として、アモルファス状態の合金の薄帯を重ねてブロック状に成形したものを用いる場合、例えば、成形体に切断加工する際の歪を除去する焼鈍熱処理の温度管理が難しく、磁心材料を所望の磁気特性を得ることが難しいことがある。そこで、上記の成形体として、軟磁性の脆性材料で形成された薄帯（以下、薄帯という）を巻回した巻磁心を用いる手法がある。巻磁心は、例えば、薄帯にテンション（引張応力）を掛けながら、型枠の外周面で薄帯を巻き取ることで形成される。
【先行技術文献】
【特許文献】
【０００４】
【特許文献１】特許第３４２４７６７号
【発明の概要】
【発明が解決しようとする課題】
【０００５】
薄帯を磁心の材料として用いる場合、型枠の外周面で巻き取る際のテンションによって薄帯が脆性破壊し、薄帯の破断等によって材料の無駄が増加することがある。そこで、薄帯の脆性破壊を低減するようにテンションを弱めると、径方向に重なる薄帯間の隙間が増加して占積率が低下し、スペースの無駄が多くなってしまう。
【０００６】
本発明は、上述の事情に鑑みなされたものであり、磁心材料として脆性材料を適用しつつ、薄帯の脆性破壊の発生を抑制し、かつ占積率の低下を抑制することが可能な磁心の製造方法を提供することを目的とする。
【課題を解決するための手段】
【０００７】
本発明の磁心の製造方法は、薄帯を外型枠の内周面側に対して繰り出すことによって、薄帯を外型枠の内周面に沿わせて巻回し、外型枠の内側に薄帯の巻磁心を形成することと、巻磁心を熱処理し、巻磁心の歪を取ることと、を含む。
【０００８】
また、巻磁心を形成することは、薄帯が巻き取られたロール状の元材料を外型枠の内側に配置することと、ロール状の元材料を回転させて薄帯をロール状の元材料から繰り出すことで、薄帯を外型枠の内周面に沿わせて巻回することと、を含んでもよい。また、外型枠の周方向に垂直な幅方向から見た外型枠の内周面の形状は、円形状、楕円状、又は長円状でもよい。また、熱処理よりも前に、巻磁心を矩形枠状に成形することを含んでもよい。また、外型枠は、巻磁心の外周の長さを制限し、かつ変形可能な材質で形成され、巻磁心を矩形枠状に成形することは、巻磁心の外周面を外型枠で支持した状態で、巻磁心を外型枠とともに変形させることを含んでもよい。また、熱処理よりも前に、巻磁心の内側に内型枠を配置し、巻磁心と内型枠とを押し合わせることを含んでもよい。また、内型枠は、複数のパーツに分割可能であり、巻磁心の内側で複数のパーツが組み立てられることで巻磁心の内側に配置されてもよい。また、複数のパーツは、互いに対向して巻磁心の内側に配置される一対の第１側板と、一対の第１側板の間に挿入され、一対の第１側板と係合する第２側板と、を含み、第１側板と第２側板との係合部は、巻磁心の周方向に垂直な幅方向に対して傾斜していてもよい。また、熱処理よりも前に、巻磁心の内周面と外周面とを相対的に回転させ、巻磁心を締め込むことを含んでもよい。また、熱処理よりも前に、巻磁心の内側に透磁性を有する補強材を取り付けることを含み、補強材は、巻磁心とともに熱処理されて磁心の一部を構成してもよい。
【発明の効果】
【０００９】
本発明の磁心の製造方法は、磁心となる脆性材料の薄帯に引張応力をかけながら型枠の外側に薄帯を巻き付ける場合と比較して、薄帯を外型枠の内周面側に対して繰り出すので、薄帯に圧縮応力が働き、薄帯の脆性破壊の発生が抑制される。また、この圧縮応力は、薄帯を外型枠の内周面側に押し付けるので、薄帯が外型枠の内周面側に密接して隙間が減少し、薄帯の圧縮応力が緩和される。このように、本発明によれば薄帯の脆性破壊の発生を抑制し、かつ薄帯を巻回した巻磁心の占積率の低下を抑制することができる。
【００１０】
また、ロール状の元材料を外型枠の内側に配置し、ロール状の元材料を回転させて薄帯をロール状の元材料から繰り出す場合、ロール状の元材料の幅方向において、ロール状の元材料上から外型枠の内周面上へ繰り出される薄帯の変形量を減らすことができ、薄帯の脆性破壊の発生を抑制することができる。また、外型枠の内周面の形状が円形状、楕円状、又は長円状である場合、外型枠の周方向において薄帯に働く応力を均一化することができ、薄帯の脆性破壊の発生を抑制することができる。
【００１１】
また、熱処理よりも前に、巻磁心を矩形枠状に成形することを含む場合、巻磁心を形成する際に磁心の一般的な形状である矩形枠状にする必要がない。したがって、薄帯を矩形枠状に巻回する場合と比較して、外型枠の内周面に沿って湾曲する薄帯の曲率半径を大きくすることができ、薄帯の脆性破壊の発生を抑制することができる。また、巻磁心を成形するので、成形する際の力が巻磁心に分散して働くことになり、薄帯の脆性破壊の発生を抑制することができる。
【００１２】
また、巻磁心の外周面を外型枠で支持した状態で、巻磁心を外型枠とともに変形させる場合、巻磁心の外周面が外型枠で支持されるので巻磁心において薄帯が緩むことが抑制され、脆性材料の薄帯が巻回された巻磁心の占積率の低下が抑制される。また、巻磁心を外型枠とともに変形させるので、簡便に巻磁心を変形させることができる。
【００１３】
また、巻磁心の内側に内型枠を配置し、巻磁心と内型枠とを押し合わせる場合、巻磁心と内型枠とを押し合わせることで、径方向に重なる薄帯間の隙間を減らすことができ、脆性材料の薄帯が巻回された巻磁心の占積率の低下が抑制される。また、巻磁心の内側で複数のパーツが組み立てられることで巻磁心の内側に配置される場合、一体的な内型枠を巻磁心の内側に押し込む場合と比較して、巻磁心の損傷を抑制することができ、かつ巻磁心と内型枠とを密接させることができる。また、複数のパーツの第１側板と第２側板との係合部が巻磁心の周方向に垂直な幅方向に対して傾斜している場合、一対の第１側板の間に第２側板を簡便に挿脱することができる。
【００１４】
また、熱処理よりも前に、巻磁心の内周面と外周面とを相対的に回転させ、巻磁心を締め込む場合、径方向に重なる薄帯間の隙間を減らすことができ、脆性材料の薄帯が巻回された巻磁心の占積率の低下が抑制される。また、締め込む際の力が巻磁心に分散して働くことになり、薄帯の脆性破壊の発生を抑制することができる。
【００１５】
また、熱処理よりも前に、巻磁心の内側に透磁性を有する補強材を取り付け、補強材は、巻磁心とともに熱処理されて磁心の一部を構成する場合、巻磁心に補強材が取り付けられているので熱処理を行う際の巻磁心を扱いやすくなり、また熱処理中あるいは熱処理後の巻磁心の変形を抑制することができる。また、補強材を磁心の一部として利用するので、磁心から補強材を取り外す必要がなく、磁心から補強材を取り外す際の損傷を回避することができる。
【図面の簡単な説明】
【００１６】
【図１】磁心の例を示す図である。
【図２】実施形態に係る磁心の製造方法を示すフローチャートである。
【図３】外型枠およびロール状の薄帯を示す図である。
【図４】薄帯の巻磁心を形成する処理を示す図である。
【図５】巻磁心を変形させる処理を示す図である。
【図６】巻磁心を締め込む処理を示す図である。
【図７】内型枠を示す図である。
【図８】巻磁心と内型枠とを押し合わせる処理、熱処理後の磁心を示す図である。
【発明を実施するための形態】
【００１７】
以下、図面を参照しつつ、実施形態について説明する。以下の各図において、ＸＹＺ座標系を用いて図中の方向を説明する。Ｘ方向、Ｙ方向、及びＺ方向のそれぞれに関して、矢印の向きを＋側（例、＋Ｘ側）と称し、その反対側を−側（例、−Ｘ側）と称する。まず、実施形態に係る磁心の製造方法の説明に先立ち、トランスおよび磁心の例について説明する。
【００１８】
図１は、磁心に巻線を巻回した例を示す図である。図１（Ａ）には、磁心２に巻線３、巻線４を巻回した状態を示した。図１に示す磁心２は、鉄心と称されることがあり、実施形態に係る製造方法で製造される。磁心２は、矩形枠状の部材である。以下の説明において、周方向に垂直な方向（Ｚ方向）を幅方向と称し、幅方向から平面視した形状（ＸＹ平面上の形状）を平面形状と称す。磁心２は、平面形状が矩形の角を丸めた矩形状である。磁心２は、軟磁性部５および補強材６を備える。
【００１９】
軟磁性部５は、例えば、アモルファス合金を成形した後に熱処理したもので構成される。軟磁性部５は、平面形状が矩形枠状であり、アモルファス合金の薄帯を巻回した巻磁心を熱処理することで形成される。
【００２０】
軟磁性部５となる薄帯の厚みは、任意に選択され、例えば１０μｍ以上１００μｍ以下である。
【００２１】
補強材６は、軟磁性部５の内側に接しており、幅方向から平面視した形状が矩形状である。補強材６は、ライナープレートなどであり、軟磁性部５の形成過程あるいは形成後において軟磁性部５の変形を抑制する。補強材６は、例えばけい素鋼板などのように、一般に磁心材料として利用可能なレベルの透磁率（透磁性）を有する。磁心２に対する巻線３、巻線４の取り付け方法は、任意に設定される。例えば、磁心２は、周方向の所定の位置で切断され、予め巻かれた巻線が磁心の切断部を通して挿入されるものでもよい。
【００２２】
次に、図１（Ｂ）に示した磁心２の構成に基づき、磁心の製造方法について説明する。図２は、実施形態に係る磁心の製造方法を示すフローチャートである。磁心を製造するには、ステップＳ１において、薄帯を巻回した巻磁心を形成する。ステップＳ１の処理は、例えば、ステップＳ２の処理およびステップＳ３の処理を含む。以下、図３、図４を参照して、ステップＳ１の各処理について説明する。
【００２３】
図３は、巻磁心の形成に用いる外型枠およびロール状の薄帯を示す図である。図３（Ａ）は、幅方向から平面視した図であり、図３（Ｂ）は、幅方向に対する側方から平面視した図である。図４は、薄帯の巻磁心を形成する処理を示す図である。外型枠１１は、筒状の部材であり、平面形状が概ね円環状である。外型枠１１は、例えば、紙などを筒状に丸めて両端を粘着テープで止めたものであり、伸縮が小さく、かつ変形が容易である。ロール状の元材料１２は、心材１３の外周面に薄帯１４を巻回したものである。薄帯１４は、熱処理によって巻磁心となる材料である。薄帯１４は、アモルファス合金などの軟磁性の脆性材料で形成されている。上述の外型枠１１を作業テーブルなどの上に配置し、外型枠１１の内側にロール状の元材料１２を配置する（図２のステップＳ２）。
【００２４】
図４は、薄帯の巻磁心を形成する処理を示す図である。図４（Ａ）に示すように、ロール状の元材料１２を回転させると、薄帯１４は、ロール状の元材料１２から外型枠１１の内周面１１ａ側に対して繰り出される（図２のステップＳ３）。繰り出された薄帯１４には、その長さ方向に圧縮応力がかかる。一般的に脆性材料は、引張強度よりも圧縮強度の方が強いため、薄帯１４にテンションをかけてロール状の元材料１２から引き出す場合と比べて、薄帯１４の脆性破壊の発生が抑制される。
【００２５】
図４（Ｂ）に示すように、薄帯１４は、ロール状の元材料１２からさらに繰り出されることで外型枠１１の内周面１１ａに接触し、内周面１１ａに沿って湾曲する。外型枠１１の内周面１１ａの曲率半径は、薄帯１４の機械特性（脆性）を加味して設定され、薄帯１４が内周面１１ａに沿って湾曲する際に脆性破壊が発生しない値に設定される。また、外型枠１１の内周面１１ａに巻かれた部分の薄帯１４に働く応力は、平面視した内周面１１ａの形状が真円に近いほど（偏平率が１に近いほど）、外型枠１１の周方向で均一になる。そのため、外型枠１１の内周面１１ａの形状が、円形状、楕円状、又は長円状であると、薄帯１４の脆性破壊の発生を抑制することができる。外型枠１１の内周面１１ａの形状は、その他の形状でもよく、例えば角を丸めた多角形（例、矩形状）でもよい。この場合、薄帯１４の脆性を加味して角の曲率半径を設定することで、薄帯１４の脆性破壊の発生を抑制することができる。
【００２６】
薄帯１４は、内周面１１ａに沿って巻回され、前の回転で巻かれた部分に次の回転で巻かれた部分が順に重なり、巻磁心１５が形成される。薄帯１４は、繰り出される際にかかる圧縮応力によって、外型枠１１の内周面１１ａ側に向かって押しつけられ、平面視した内周面１１ａの径方向に重なる薄帯１４の隙間が減少する。図４（Ｃ）に示すように、ロール状の元材料１２の薄帯１４を巻き終わった際に、巻回数または巻厚が不足する場合には次のロール状の元材料１２を外型枠１１の内側に配置して、図４（Ａ）と同様に薄帯１４を繰り出して所定の巻回数または巻厚となるまで薄帯１４を巻回する。
【００２７】
次に、図２のステップＳ４において、巻磁心を矩形枠状に成形する。ステップＳ４の処理は、例えば図２のステップＳ５からステップＳ９の処理を含む。以下、図５から図８を参照して、ステップＳ４の各処理について説明する。
【００２８】
図５は、巻磁心を変形させる処理を示す図である。図４で説明したように所定の巻回数または巻厚まで薄帯１４を巻回することによって、図５（Ａ）に示すような巻磁心１５が外型枠１１の内側に形成される。このような巻磁心１５に対して、図５（Ｂ）に示すように巻磁心１５の外側から押圧することによって、巻磁心１５を矩形枠状に近づけるように、例えば楕円状に変形させる（図２のステップＳ５）。
【００２９】
ここでは、外型枠１１は、伸縮しないことで巻磁心１５の外周の長さを制限し、かつ変形可能な材質で形成されており、巻磁心１５の外周面１５ａを外型枠１１で支持した状態で、巻磁心１５を外型枠１１とともに変形させる。そして、図５（Ｃ）に示すように、変形させた巻磁心１５の内側に補強材６を挿入する（図２のステップＳ６）。なお、図５（Ｃ）では、巻磁心１５の内周面１１ａと補強材６とが密接しているが、巻磁心１５と補強材６との間に隙間があってもよい。
【００３０】
図６は、巻磁心を締め込む処理を示す図である。内型枠１６を巻磁心１５の内側に配置（図６（Ａ）参照）し、内型枠１６を支持として巻磁心１５を締め込む。図７は、巻磁心の成形に用いる内型枠を示す図であり、図７（Ａ）は斜視図、図７（Ｂ）は上面図、図７（Ｃ）は側面図である。
【００３１】
図７に示すように、内型枠１６は、一対の第１側板１７、１８、及び一対の第２側板１９、２０を備える。内型枠１６は、例えば金属製であり、後の熱処理（図２のステップＳ１０）の熱に耐えるものが選択される。一対の第１側板１７、１８は、互いに対向して巻磁心の内側に配置される。第１側板１７、１８は、平面視した磁心の内周面において短辺およびその角の部分の形状を定めることに使われる。第１側板１８は、第１側板１７および巻磁心のいずれよりも幅方向（Ｚ方向）に長く、巻磁心の内側に配置した際に幅方向において巻磁心から張り出す。第１側板１８には、ボルトを通すことが可能な貫通孔１８ｃが設けられる。貫通孔１８ｃは、第１側板１８を巻磁心の内側に配置した際に、幅方向において巻磁心から張り出す部分（Ｚ方向の両端部）に設けられる。
【００３２】
第２側板１９、２０は、製造される磁心を平面視した内周面において長辺に平行な部分である。第２側板１９、２０は、それぞれ、第１側板１７と第１側板１８との間に挿入され、第１側板１７と第１側板１８との間のギャップを定める。第２側板１９は、第１側板１７および第１側板１８のそれぞれと係合する。同様に、第２側板２０は、第１側板１７および第１側板１８のそれぞれと係合する。第１側板１７には、第２側板１９の−Ｘ側の端部１９ａと係合する溝部１７ａ、及び第２側板２０の−Ｘ側の端部２０ａと係合する溝部１７ｂが設けられる。また、第１側板１８には、第２側板１９の＋Ｘ側の端部１９ｂと係合する溝部１８ａ、及び第２側板２０の＋Ｘ側の端部２０ｂと係合する溝部１８ｂが設けられる。
【００３３】
図７（Ｃ）に示すように、−Ｘ側の端部２０ａは、テーパ状であり、幅方向（Ｚ方向）と非平行である。端部２０ａは、幅方向の一方（＋Ｚ側）から他方（−Ｚ側）に向かうにつれて＋Ｘ側の端部２０ｂに近づくように、幅方向に対して傾斜している。溝部１７ｂは、端部２０ａにならうように、幅方向に対して傾斜している。このように、第１側板１７と第２側板２０との係合部（端部２０ａおよび溝部１７ｂ）は、幅方向に対して傾斜している。また、図７（Ｂ）に示した端部１９ａおよび溝部１７ａは、端部２０ａおよび溝部１７ｂと同様に、幅方向に対して傾斜している。第１側板１７、１８と第２側板１９、２０とが係合することで、内型枠１６が組み立てられる。
【００３４】
内型枠１６は、複数のパーツ（第１側板１７、１８、第２側板１９、２０）が巻磁心１５の内側で組み立てられることで、図６（Ａ）に示すように巻磁心１５の内側に配置される。次に、図６（Ｂ）に示すように、巻磁心１５の外側に、例えばゴム帯などの無端ベルト状の弾性体２１を取り付ける。例えば、外型枠１１として紙を巻いてテープで止めたものを用いる場合、粘着テープを外すことで外型枠１１の内径を縮めることを可能にしておき、伸長させた弾性体２１を巻磁心１５に取り付ける。弾性体２１は、その弾性反発力によって巻磁心１５の外径を縮めるように、巻磁心１５を押圧する。
【００３５】
次に、図６（Ｃ）に示すように、内型枠１６に対して、巻磁心１５の内周側を回転させることで、巻磁心１５の内周側と外周側とを相対的に回転させ、巻磁心１５を締め込む（図２のステップＳ８）。これにより、巻磁心１５において薄帯が重なる部分間の隙間が減少し、巻磁心１５の占積率の低下が抑制される。また、巻磁心１５の状態で締め込むことによって、締め込む際の力が巻磁心１５に分散して加わり、薄帯の脆性破壊の発生が抑制される。なお、内型枠１６は、後に図８で説明するが巻磁心１５を矩形枠状に成形する際に巻磁心１５の内周面の形状を定める部材であるが、内型枠１６を取り付けた状態で巻磁心１５を締め込む場合、内型枠１６を、力を加えるハンドルなどの治具として利用することができる。そのため、締め込み用の治具を別途用意する必要がなく、巻磁心１５にしっかりと力を加えることができる。
【００３６】
図８は、巻磁心と内型枠とを押し合わせる処理、熱処理後の磁心を示す図である。図８（Ａ）に示すように、内型枠１６の第１側板１８と接する巻磁心１５の側部２５ａの外側に押さえ板２６を設ける。ここでは、図７（Ｂ）に示した外型枠１１および弾性体２１を取り外した状態で、押さえ板２６を設ける。そして、第１側板１８と押さえ板２６とを、ボルトおよびナットなどの固定具２７によって固定し、固定具２７を締め付けることで、巻磁心１５の側部２５ａと内型枠１６の第１側板１８とを押し合わせる。これにより、巻磁心１５の側部２５ａにおいて薄帯が重なる部分間の隙間が減少し、巻磁心１５の占積率の低下が抑制される。
【００３７】
また、巻磁心１５の側部２５ｂ、２５ｃのそれぞれの外側に、巻磁心１５を挟み込むように押さえ板２８、２９を設ける。ここでは、図７（Ｂ）に示した外型枠１１および弾性体２１を取り外した状態で、押さえ板２８、２９を設ける。そして、押さえ板２８、２９をクランプ装置３０、３１（例、しゃこ万）で挟み込み、押さえ板２８、２９を介してクランプ装置３０、３１で巻磁心１５を締め付けることで、巻磁心１５の側部２５ｂ、２５ｃを押さえ板２８、２９にならった形状に成形する。巻磁心１５の側部２５ｂ、２５ｃは圧縮応力を受けて薄帯が重なる部分間の隙間が減少し、巻磁心１５の占積率の低下が抑制される。このようにして、巻磁心１５が矩形枠状に成形される（図２のステップＳ９）。
【００３８】
次に、巻磁心１５に内型枠１６、固定具２７、押さえ板２６、２８、２９、及びクランプ装置３０、３１が取り付けられた状態で、巻磁心１５に熱処理を施し、巻磁心１５の曲げ部の歪を取る（図２のステップＳ１０）。内型枠１６、固定具２７、押さえ板２６、２８、２９、及びクランプ装置３０、３１などの治具は、熱処理の温度に耐えるものが選択される。熱処理における温度履歴（温度および時間）は、アモルファス合金の薄帯の種類、巻磁心の表面積及び質量などに応じて設定される。上記の薄帯は、ステップＳ１０の熱処理によって、薄帯からなる巻磁心１５が形成される。
【００３９】
熱処理が終了した後、内型枠１６、固定具２７、押さえ板２６、２８、２９、及びクランプ装置３０、３１を取り外すことによって、図８（Ｂ）に示すような磁心２が得られる。内型枠１６は、複数のパーツ（第１側板１７、１８、第２側板１９、２０）に分割可能であり、巻磁心１５の内側で分割されて、熱処理された巻磁心１５（磁心２）から取り外される。例えば、内型枠１６は、第２側板１９、２０を抜き取る（係合を外す）ことで第１側板１７、１８がフリーになり、第１側板１７、１８を抜き取ることで、巻磁心１５（磁心２）から取り外される。
【００４０】
ところで、固定具２７、押さえ板２６、２８、２９、及びクランプ装置３０、３１などの治具を取り外す際に、磁心２は熱処理によって機械的な強度が低下している場合がある。しかしながら、磁心２には補強材６が取り付けられているので、磁心２の変形が抑制され、磁心２あるいは治具を扱やすい（作業性が高い）。
【００４１】
なお、本発明の技術範囲は、上述の実施形態などで説明した態様に限定されるものではない。上述の実施形態などで説明した要件の１つ以上は、省略されることがある。また、上述の実施形態などで説明した要件は、適宜組み合わせることができる。また、法令で許容される限りにおいて、上述の実施形態などで引用した全ての文献の開示を援用して本文の記載の一部とする。
【００４２】
なお、上述の実施形態では、巻磁心１５を形成する際に図４に示したように、外型枠１１の内側に配置したロール状の元材料１２から薄帯１４を繰り出しているが、外型枠１１の外側に配置したロール状の元材料１２から薄帯１４を繰り出してもよい。この場合、巻磁心１５が緩まないレベルで外型枠１１を回転させながら、外型枠１１の内側でフ薄帯１４を巻回してもよい。また、ロール状の元材料１２から薄帯１４を繰り出す手法の他に、例えば、薄帯１４がロール状の元材料１２から別ロールに巻替することで製造される場合、薄帯１４の製造装置から直接的に、あるいは搬送ローラなどを介して薄帯１４を繰り出して、薄帯１４を巻回してもよい。
【００４３】
なお、上述の実施形態では、巻磁心１５を形成する際に、平面視した外型枠１１の内周面の形状は、円形状（真円状）であるが、楕円状でもよいし、長円状でもよく、角を丸めた多角形（矩形状）でもよい。巻磁心１５を形成する際に、平面視した外型枠１１の内周面１１ａの曲率半径は、薄帯１４の機械特性（脆性）に基づいて、外型枠１１の内周面１１ａに薄帯１４を沿わせた際に薄帯１４に脆性破壊が発生しない値に設定される。
【００４４】
なお、実施形態で説明した巻磁心１５の形成方法は、磁心２の製造方法のみならず、磁心２となる薄帯１４をロール状に巻回する方法（例、ロール状の元材料１２の製造方法）として広く応用することができる。また、上述の実施形態において、薄帯１４は、例えば、磁心材料となるアモルファス合金の薄帯であるが、その他の材質でもよく、上述の実施形態は、薄帯を用いる磁心の製造方法に広く適用することができる。
【００４５】
なお、上述の実施形態では、巻磁心１５を矩形枠状に成形しているが、製造される磁心２の形状に応じて、巻磁心１５を成形しなくてもよいし、巻磁心１５を矩形枠状以外の形状に成形してもよい。例えば、円筒状あるいは環状の磁心を製造する場合、円筒状あるいは環状の巻磁心を形成した後、成形を行わないで巻磁心を熱処理してもよい。
【００４６】
なお、上述の実施形態において、外型枠１１は、変形可能な材質であるが、実質的に変形しない材質でもよい。例えば、図５（Ａ）の巻磁心１５から外型枠１１を外して、図５（Ｂ）と同様に巻磁心１５を変形させてもよい。また、外型枠１１は、紙製のものに限定されず、例えばプラスチック製、金属製などでもよい。また、外型枠１１は、例えば爪、フックなどの係合部を備え、係合部を留めることによって枠状になり、係合部を外すことで板状に戻すことが可能なものでもよい。また、内型枠１６は、例えば一体成形されて複数のパーツに分離不能なものでもよい。この場合、内型枠１６は、巻磁心１５の内側に挿入されることで巻磁心１５に取り付けられてもよい。また、内型枠１６は、巻磁心１５の内側から抜き取ることで、巻磁心１５から取り外されてもよい。
【００４７】
なお、上述の実施形態において、巻磁心１５と内型枠１６とを押し合わせること、巻磁心１５を締め込むことを行うが、これらの処理の一方または双方を行わなくてもよい。例えば、巻磁心１５を形成する際に、占積率が所定のレベルになるように、薄帯１４を外型枠１１に十分に押し付け、形成された巻磁心１５に対して隙間を低減する処理を簡略化あるいは省略してもよい。
【符号の説明】
【００４８】
２・・・磁心
６・・・補強材
１１・・・外型枠
１１ａ・・・内周面
１２・・・ロール状の元材料
１４・・・薄帯
１５・・・巻磁心
１５ａ・・・外周面
１６・・・内型枠
１７、１８・・・第１側板
１９、２０・・・第２側板
【図１】
2018081998.tif 000003
【図２】
2018081998.tif 000004
【図３】
2018081998.tif 000005
【図４】
2018081998.tif 000006
【図５】
2018081998.tif 000007
【図６】
2018081998.tif 000008
【図７】
2018081998.tif 000009
【図８】
2018081998.tif 000010